(57)【特許請求の範囲】
【請求項１】
（Ａ）エピスルフィド化合物と、（Ｂ）下記一般式（１）で表される有機ホウ素化合物を含有する光塩基発生剤とを含み、前記（Ａ）エピスルフィド化合物が下記一般式（２）で表わされる化合物であることを特徴とする硬化性組成物。
【化１】
0005761474.tif 000010
（一般式（１）中、Ｒ１、Ｒ２、Ｒ３、Ｒ４及びＲ５は、同一または異なっていてもよく、炭素数１〜８のアルキル基を表し、Ａｒ１、Ａｒ２及びＡｒ３は、同一または異なっていてもよく、フェニル基、ナフチル基、アントラセニル基およびフェナンスリル基からなる群から選択される基を表し、これらの基はアルキル基、アリール基、アルケニル基、シクロアルキル基、及び複素環式基からなる群より選択される置換基を有していても良い。）
【化２】
0005761474.tif 000011
（一般式（２）中、ｍは０〜４の整数、ｎは０〜２の整数を表す。）
【請求項２】
一般式（２）で表わされる化合物がビス（β−エピチオプロピル）スルフィドである請求項１に記載の硬化性組成物。
【請求項３】
さらに、（Ｃ）増感剤を含むことを特徴とする請求項１または２に記載の硬化性組成物。
【請求項４】
さらに、（Ｄ）チオール化合物を含むことを特徴とする請求項１から３のいずれかに記載の硬化性組成物。
【請求項５】
請求項１から４のいずれか１項に記載の硬化性組成物を、紫外線もしくは可視光の照射により硬化させることを特徴とする硬化物の製造方法。
【請求項６】
請求項５に記載の製造方法により得られた硬化物。
【請求項７】
請求項６に記載の硬化物を含む光学材料。
【請求項８】
請求項１から４のいずれか１項に記載の硬化性組成物を含む光学接着剤。
【請求項９】
基板表面に微細構造が形成された光学材料であって、請求項１から４のいずれか１項に記載の硬化性組成物を微細構造形成に用いることを特徴とする光学材料。
【発明の詳細な説明】
【技術分野】
【０００１】
本発明は、光学素子接着剤、光学素子用コーティング剤、レジスト材料、プリズム、光ファイバー、情報記録基盤、フィルター、プラスチックレンズ、導光板等の光学材料を製造するのに有用な光塩基発生剤を含有する光硬化性組成物に関するものである。
【背景技術】
【０００２】
プラスチック材料は軽量かつ靭性に富み、また染色が容易であることから、各種光学材料に近年多用されている。光学材料の多くに要求される性能の一つとして、高屈折率があげられる。高屈折率な光学材料については、屈折率１．７以上の光学材料を可能とするエピスルフィド化合物が多数見いだされている（特許文献１，２，３参照。）。これら化合物を使用した組成物の硬化方法のほとんどは熱硬化であるため用途に大きな制約があり、光硬化ができる組成物が強く望まれていた。
エピスルフィド化合物の光硬化に関しては、特許文献４，５，６，７，８に記載がある。これらの文献においては開始剤としてラジカル発生剤、酸発生剤、塩基発生剤等が開示されているが、エピスルフィド化合物の重合に対しては塩基触媒が最も活性が高いことから、塩基発生剤の使用が最も望ましいと考えられている。しかしながら、光塩基発生剤に関する研究の歴史は浅く、実用に耐えうる重合活性を示す光塩基発生剤はこれまで見出されていない。光塩基発生剤に関する研究については、非特許文献１，２に記載がある。
これらの光塩基発生剤の主な問題点は、エピスルフィド化合物の３００ｎｍ付近までの光吸収が、光塩基発生剤の光吸収領域とほぼ重なっており、光分解による塩基の発生効率が低いこと、および、光分解により発生する塩基の塩基性が弱く、エピスルフィド化合物の重合硬化が遅いことであった。
上記の問題点を改良する光塩基発生剤として、特許文献９が提案されているが、エピスルフィド化合物に当該の光塩基発生剤を添加した組成物のポットライフが短く、数時間〜十数時間で組成物の粘度が顕著に増加し、数日間以内に硬化するなど、組成物のポットライフ（可使時間）が短く取り扱いが困難となる問題があった。
【先行技術文献】
【特許文献】
【０００３】
【特許文献１】特開平９−７１５８０号公報
【特許文献２】特開平９−１１０９７９号公報
【特許文献３】特開平９−２５５７８１号公報
【特許文献４】国際公開０１／５７１１３号
【特許文献５】特開２００２−０４７３４６号公報
【特許文献６】特開２００２−１０５１１０号公報
【特許文献７】米国特許出願公開第２００３／００２２９５６号明細書
【特許文献８】特開２００３−０２６８０６号公報
【特許文献９】特開２０１１−０３８０５０号公報
【非特許文献】
【０００４】
【非特許文献１】化学工業、５０巻、ｐ５９２−６００（１９９９）
【非特許文献２】J.Polym.Sci.PartA, vol39, p1329-1341(2001)
【発明の概要】
【発明が解決しようとする課題】
【０００５】
本発明は、十分なポットライフで高活性を示す光塩基発生剤を含有し、更に紫外線照射により容易に硬化するエピスルフィド化合物を含む硬化性組成物、ならびに紫外線照射により得られる硬化物、さらには当該硬化物からなる光学材料を提供することにある。
【課題を解決するための手段】
【０００６】
本発明者らは上記問題を解決すべく検討を行った結果、下記一般式（１）で表される化合物を光塩基発生剤として用いることで、エピスルフィド化合物を含む組成物が十分なポットライフを有し、紫外線照射により容易に硬化し、目的の硬化物が得られることを見出した。
【化１】
0005761474.tif 000002
（一般式（１）中、Ｒ１、Ｒ２、Ｒ３、Ｒ４及びＲ５は、同一または異なっていてもよく、炭素数１〜８のアルキル基を表し、Ａｒ１、Ａｒ２及びＡｒ３は、同一または異なっていてもよく、フェニル基、ナフチル基、アントラセニル基およびフェナンスリル基からなる群から選択される基を表し、これらの基はアルキル基、アリール基、アルケニル基、シクロアルキル基、及び複素環式基からなる群より選択される置換基を有していても良い。）【０００７】
すなわち、本発明は、以下のとおりである。
［１］（Ａ）エピスルフィド化合物と、（Ｂ）前記一般式（１）で表される有機ホウ素化合物を含有する光塩基発生剤を含むことを特徴とする硬化性組成物。
［２］（Ａ）エピスルフィド化合物が下記一般式（２）で表わされる化合物である［１］に記載の硬化性組成物。
【化２】
0005761474.tif 000003
（一般式（２）中、ｍは０〜４の整数、ｎは０〜２の整数を表す。）
［３］一般式（２）で表わされる化合物がビス（β−エピチオプロピル）スルフィドである［２］に記載の硬化性組成物。
［４］さらに、（Ｃ）増感剤を含むことを特徴とする［１］から［３］のいずれかに記載の硬化性組成物。
［５］ さらに、（Ｄ）チオール化合物を含むことを特徴とする［１］から［４］のいずれかに記載の硬化性組成物。
［６］［１］から［５］のいずれかに記載の硬化性組成物を、紫外線もしくは可視光の照射により硬化させることを特徴とする硬化物の製造方法。
［７］［６］記載の製造方法により得られた硬化物。
［８］［７］に記載の硬化物を含む光学材料。
［９］［１］から［５］のいずれかに記載の硬化性組成物を含む光学接着剤。
［１０］基板表面に微細構造が形成された光学材料であって、［１］から［５］のいずれかに記載の硬化性組成物を微細構造形成に用いることを特徴とする光学材料。
【発明の効果】
【０００８】
本発明は、十分なポットライフで高活性を示す光塩基発生剤を含有し、更に紫外線照射により容易に硬化するエピスルフィド化合物を含む硬化性組成物、ならびに紫外線照射により得られる硬化物、さらには当該硬化物を含む光学材料を提供することが可能となった。
【発明を実施するための形態】
【０００９】
以下に本発明を詳細に説明する。
本発明で使用する（Ａ）エピスルフィド化合物は、開環重合することにより硬化物を生成するエピスルフィド基を１分子中に１個以上有する化合物であれば良い。硬化性組成物の架橋性および得られる硬化物の高屈折率を追求する場合、１分子内に２個以上のエピスルフィド基を有する化合物が好ましい。ハンドリング性、入手容易性、硬化物の物性バランスから前記一般式（２）で表される化合物がより好ましい。
【００１０】
具体的にはビス(β−エピチオプロピル)スルフィド、ビス(β−エピチオプロピル)ジスルフィド、ビス(β−エピチオプロピル)トリスルフィド、ビス(β−エピチオプロピルチオ)メタン、１，２−ビス(β−エピチオプロピルチオ)エタン、１，３−ビス(β−エピチオプロピルチオ)プロパン、 １，２−ビス(β−エピチオプロピルチオ)プロパン、１，４−ビス(β−エピチオプロピルチオ)ブタン、およびビス(β−エピチオプロピルチオエチル)スルフィドからなる群から選択される1種以上のエピスルフィド化合物が好ましく挙げられる。
【００１１】
中でも好ましい具体例は、ビス（β−エピチオプロピル）スルフィド(式（３）)および／またはビス（β−エピチオプロピル）ジスルフィド(式（４）)であり、最も好ましい具体例は、ビス（β−エピチオプロピル）スルフィドである。
【化３】
0005761474.tif 000004
ビス（β−エピチオプロピル）スルフィド
【００１２】
【化４】
0005761474.tif 000005
ビス（β−エピチオプロピル）ジスルフィド
【００１３】
本発明の硬化性組成物中の（Ａ）エピスルフィド化合物の割合は、通常１０〜９９．９９質量％であり、好ましくは２０〜９９．９質量％、より好ましくは３０〜９９．９質量％、特に好ましくは５０〜９９.５質量％である。
【００１４】
本発明で使用する、（Ｂ）前記一般式（１）で表される有機ホウ素化合物において、Ｒ１、Ｒ２、Ｒ３、Ｒ４及びＲ５は、同一または異なっていてもよい炭素数１〜８のアルキル基であり、Ａｒ１、Ａｒ２及びＡｒ３は、同一または異なっていてもよいフェニル基、ナフチル基、アントラセニル基およびフェナンスリル基からなる群から選択される基であって、これらの基はアルキル基、アリール基、アルケニル基、シクロアルキル基、及び複素環式基からなる群より選択される置換基を有していても良い。Ｒ１、Ｒ２、Ｒ３及びＲ４は同一であって、炭素数２〜５のアルキル基が好ましく、さらに直鎖アルキル基がより好ましく、Ｒ１、Ｒ２、Ｒ３及びＲ４は全てｎ−ブチル基が最も好ましい。Ｒ５は、炭素数２〜５のアルキル基が好ましく、さらに直鎖アルキル基がより好ましく、ｎ−ブチル基が最も好ましい。好ましくは、Ａｒ１、Ａｒ２及びＡｒ３は同一でありさらにフェニル基またはナフチル基であって、芳香環にアルキル基、アリール基等の置換基を有していても良い。さらに好ましくは、Ａｒ１、Ａｒ２及びＡｒ３は同一であり、フェニル基、４−tert−ブチルフェニル基、１−ナフチル基、及び４−メチル−１−ナフチル基のいずれかである。
好ましい（Ｂ）前記一般式（１）で表される有機ホウ素化合物は、テトラブチルアンモニウム＝ブチルトリフェニルボラート、テトラブチルアンモニウム＝ブチルトリ（４−tert−ブチルフェニル）ボラート、テトラブチルアンモニウム＝ブチルトリ（１−ナフチル）ボラート、テトラブチルアンモニウム＝ブチルトリ（４−メチル−１−ナフチル）ボラートである。なお、化合物名における「＝」は、イオン結合を意味する。エピスルフィド化合物への溶解性、エピスルフィド化合物の重合性、及び組成物のポットライフのバランスの点で、テトラブチルアンモニウム＝ブチルトリ（１−ナフチル）ボラートが最も好ましい。
【００１５】
（Ｂ）一般式（１）で表わされる化合物の使用量は、（Ａ）エピスルフィド化合物１００質量部に対して、通常０．０１質量部以上であり、好ましくは０．０５〜１０質量部であり、より好ましくは０．０５〜３質量部であり、最も好ましくは０．１〜１質量部である。硬化性組成物を硬化した光学材料の屈折率の観点から、特に成分（Ｂ）の使用量は１質量部以下が好ましい。
【００１６】
本発明の硬化性組成物は、成分（Ａ）および（Ｂ）に加えて（Ｃ）増感剤を含むことができる。硬化性組成物に（Ｃ）増感剤を配合することによって、成分（Ｂ）からより効率的に塩基が遊離することが可能になる。その結果、露光時間の短縮化や硬化性組成物の重合促進が図れる。
好ましい（Ｃ）増感剤は、置換または非置換のベンゾフェノン、チオキサントン、アントラキノンなどの芳香族ケトンまたはオキサジン、アクリジン、フェナジンおよびローダミンなどの染料、およびフルオレン、フルオレノン、ナフタレンなどの共役複素環をもつ化合物である。特に好ましくは、置換または非置換のベンゾフェノン、チオキサントン、およびフルオレンである。具体的には、ベンゾフェノン、４，４’−ビス（ジメチルアミノ）ベンゾフェノン、４，４’−ビス−（ジエチルアミノ）ベンゾフェノン、４，４’−ビス（エチルメチルアミノ）ベンゾフェノン、４，４’−ジフェニルベンゾフェノン、４，４’−ジフェノキシベンゾフェノン、４，４’−ビス（ｐ−イソプロピルフェノキシ）ベンゾフェノン、４−メチルベンゾフェノン、２，４，６−トリメチルベンゾフェノン、４−フェニルベンゾフェノン、２−メトキシカルボニルベンゾフェノン、４−ベンゾイル−４’−メチルジフェニルスルフィド、４−メトキシ−３，３’−メチルベンゾフェノン、イソプロピルチオキサントン、クロロチオキサントン、１−クロロ−４−プロポキシチオキサントン、２−（トリフルオロメチル） チオキサントン、２，４−ジメチルチオキサントン、２，４−ジエチルチオキサントン、１，３−ジメチル−２−（２−エチルヘキシルオキシ）チオキサントン、フルオレン、９，９−ジメチルフルオレン、９，９−ビス[４−（２−ヒドロキシエトキシ）フェニル]フルオレン等が挙げられる。
以上、好ましい（Ｃ）増感剤を例示したが、これらは単独でも２種類以上を混合して使用してもかまわない。（Ｃ）増感剤の使用量は、（Ａ）エピスルフィド化合物１００質量部に対して、０．０１質量部以上であり、好ましくは０．０５〜１０質量部であり、より好ましくは０．０５〜３質量部であり、最も好ましくは０．１〜１質量部である。
【００１７】
本発明の硬化性組成物には、必要に応じて（Ｄ）チオール化合物を添加することが可能である。チオール化合物の添加によって、着色が少なく透明性に優れる硬化物を得ることができる。ここでいうチオール化合物とは、１分子内に１個または２個以上のチオール基を有する有機化合物であるが、硬化物の機械強度を高める上で２個以上のチオール基を有する化合物が好ましい。
【００１８】
（Ｄ）チオール化合物の好ましい具体例としては、メタンジチオール、メタントリチオール、１，２−ジメルカプトエタン、ビス（２−メルカプトエチル）スルフィド、ビス（２，３−ジメルカプトプロピル）スルフィド、１，２，３−トリメルカプトプロパン、２−メルカプトメチル−１，３−ジメルカプトプロパン、４−メルカプトメチル−１，８−ジメルカプト−３，６−ジチアオクタン、２，４−ビス（メルカプトメチル）−１，５−ジメルカプト−３−チアペンタン、４，８−ビス（メルカプトメチル）−１，１１−ジメルカプト−３，６，９−トリチアウンデカン、４，７−ビス（メルカプトメチル）−１，１１−ジメルカプト−３，６，９−トリチアウンデカン、５，７−ビス（メルカプトメチル）−１，１１−ジメルカプト−３，６，９−トリチアウンデカン、１，２，７−トリメルカプト−４，６−ジチアヘプタン、１，２，９−トリメルカプト−４，６，８−トリチアノナン、１，２，８，９−テトラメルカプト−４，６−ジチアノナン、１，２，１０，１１−テトラメルカプト−４，６，８−トリチアウンデカン、１，２，１２，１３−テトラメルカプト−４，６，８，１０−テトラチアトリデカン、テトラキス（メルカプトメチル）メタン、テトラキス（４−メルカプト−２−チアブチル）メタン、テトラキス（７−メルカプト−２，５−ジチアヘプチル）メタン、トリメチロールプロパントリス（２−メルカプトアセテート）、トリメチロールプロパントリス（３−メルカプトプロピオネート）、ペンタエリスリトールテトラキス（２−メルカプトアセテート）、ペンタエリスリトールテトラキス（３−メルカプトプロピオネート）、２，５−ビス（メルカプトメチル）−１，４−ジチアン、ビス（４−メルカプトフェニル）スルフィド、ビス（４−メルカプトメチルフェニル）メタン、２，２−ビス（４−メルカプトメチルフェニル）プロパン、ビス（４−メルカプトメチルフェニル）エーテル、ビス（４−メルカプトメチルフェニル）スルフィド等が挙げられる。
以上、好ましい（Ｄ）チオール化合物を例示したが、これらは単独でも２種類以上を混合して使用してもかまわない。（Ｄ）チオール化合物の添加量は、（Ａ）エピスルフィド化合物および（Ｄ）チオール化合物の合計１００質量部に対して、好ましくは１〜５０質量部であり、より好ましくは３〜４０質量部であり、更に好ましくは５〜３０質量部である。
【００１９】
本発明の硬化性組成物には、耐候性、耐酸化性、強度、表面硬度、基材との密着性、屈折率、染色性等の各種性能改良を目的として、エポキシ化合物類、イソ（チオ）シアネート類、フェノール類、アミン類、硫黄原子を有する無機化合物、セレン原子を有する無機化合物等を添加しても構わない。この場合は、必要に応じて公知の重合硬化触媒を別途加えることが出来る。
【００２０】
本発明の硬化性組成物は、紫外線や可視光線を照射することにより硬化される。その際に使用する光源は、紫外線や可視光線を発生させる装置であれば特に制限はない。具体的には、高圧水銀ランプ、超高圧水銀ランプ、メタルハライドランプ、ハイパワーメタルハライドランプ、キセノンランプ、発光ダイオード（紫外線ＬＥＤ）等を挙げることができる。
【００２１】
本発明の硬化性組成物は光硬化させる際に、空気中の酸素の影響で重合阻害を受ける場合がある。従って、露光時間を短縮するためや硬化性組成物を十分に重合させるために低酸素濃度の雰囲気にて露光を行うことが好ましい。具体的には、硬化性組成物を取り巻く雰囲気を窒素ガスや炭酸ガスで置換して露光を行う方法が挙げられる。その際の酸素濃度としては１０％以下が好ましく、５％以下が更に好ましい。また、硬化性組成物の表面をポリプロピレンフィルム等の透明なフィルムで被覆して露光を行う方法や硬化性組成物をガラス等で構成される透明なモールド内に密封注入して露光を行う方法も挙げられる。
【００２２】
硬化性組成物に紫外線や可視光を照射した後、加熱処理を行うことにより、硬化を更に促進することができる。紫外線照射後に、光学材料に求められる硬化度に応じて加熱温度並びに時間を適宜選択できるが、加熱温度は室温〜１５０℃、加熱時間は１分〜３日が好ましい。
【実施例】
【００２３】
以下、実施例により本発明を具体的に説明するが、本発明はこれらに限定されるものではない。
なお、実施例中において、（Ａ）エピスルフィド化合物は、特開平９−１１０９７９号公報および特開２００１−１６３８７４号公報に記載の方法に基づいて合成した。また、（Ｂ）一般式（１）で表わされる化合物は、いずれも昭和電工株式会社より入手し、そのまま実験に用いた。
以下、テトラブチルアンモニウム＝ブチルトリ（１−ナフチル）ボラートをＰＢＧ１、テトラブチルアンモニウム＝ブチルトリフェニルボラートをＰＢＧ２、テトラブチルアンモニウム＝ブチルトリ（４−メチル−１−ナフチル）ボラートをＰＢＧ６、テトラブチルアンモニウム＝ブチルトリ（４−tert−ブチルフェニル）ボラートをＰＢＧ７と呼称する。また、メチル４−（（ヘキサヒドロピロロ［１，２−α］ピリミジン−１（２Ｈ）−イル）メチル）ベンゾエート（以下ＰＢＧ３と呼称する）は、特表２００５−５１１５３６号公報に記載の方法に基づいて、１−（４’−フェニルチオ）フェナシル−（５−アゾニア−１−アザビシクロ［４，３，０］−５−ノネン）テトラフェニルボレート（以下ＰＢＧ４と呼称する）は、特開２００５-２６４１５６号公報に記載の方法に基づいて、トリブチルナフトイルメチルアンモニウムブチルトリフェニルボーレート（以下ＰＢＧ５と呼称する）は、Ｊ．Ｐｈｙｓ．Ｃｈｅｍ．１９９６，１００，１２３８６−１２３９３およびＪ．Ｐｈｙｓ．Ｃｈｅｍ．Ａ  １９９８，１０２，５３７５−５３８２の記載の方法に基づいてそれぞれ合成した。また、（Ｃ）増感剤である４−ベンゾイル−４’−メチルジフェニルスルフィドは、ＤＫＳＨジャパン社より製品名Ｌｕｎａｃｕｒｅ ＢＭＳ（以下ＢＭＳと呼称する）を入手し、そのまま用いた。その他の増感剤は、いずれも東京化成工業株式会社より入手し、そのまま用いた。また、（Ｄ）チオール化合物であるビス（２−メルカプトエチル）スルフィド（以下ＤＭＤＳと呼称する）は東京化成工業株式会社より、ペンタエリスリトールテトラキスチオプロピオネート（以下ＰＥＴＰと呼称する）は淀化学株式会社より、ペンタエリスリトール テトラキス（３−メルカプトブチレート）（以下ＰＥ１と呼称する）は昭和電工株式会社より入手し、そのまま用いた。１，２−ビス［（２−メルカプトエチル）チオ］−３−メルカプトプロパン（以下ＧＳＴと呼称する）はＷＯ２００７／１２９４５０号公報に記載の方法に基づいて合成した。
また、硬化性組成物に露光を行う際の光源にはメタルハライドランプ（３０ｍＷ/ｃｍ２、熱線カットフィルター付き、アイグラフィックス社製）を使用した。
硬化性組成物の光硬化性は、表面にタック（べた付き）が残らない状態で硬化するまでに要する露光時間により評価し、２０秒未満で硬化する場合に「Ａ」、２０秒以上４０秒未満で硬化する場合に「Ｂ」、４０秒以上６０秒未満で硬化する場合に「Ｃ」、硬化に１分以上を要する場合あるいは未硬化の場合を「Ｄ」と評価した。
また、得られた硬化物の屈折率（ｎＤ）は、アッベ屈折計（アタゴ社製「ＮＡＲ−４Ｔ」）を用いて、Ｄ線での値を測定した。測定温度は２０℃とした。
また、硬化性組成物のポットライフは、３０℃で７日間保存した際の硬化性組成物の粘度が初期粘度から２割以下の粘度上昇の場合に「良好」、初期粘度から２割以上の顕著な増粘あるいは固化した場合に「不良」と評価した。光硬化性組成物を使用する光学材料の製造プロセスでは通常数日から1週間程度の連続した製造が行われるため、生産性の面から室温付近遮光下での硬化性組成物の粘度安定性（重合抑制）は非常に重要である。【００２４】
実施例１
（Ａ）ビス(β−エピチオプロピル)スルフィド（１００質量部）に対して、（Ｂ）ＰＢＧ１（０．５質量部）を混合し、均一になるまで撹拌して硬化性組成液を調製した。硬化性組成液の２０℃での粘度（初期粘度）は、１２ｍＰａ・ｓであった。この硬化性組成液をスライドグラス上に適量垂らし、その上にＰＥＴフィルム（東レ社製「ルミラーＴ６０」、厚み２５０μｍ）を被せ、硬化性組成液の厚みが約1０μｍになるようにした。続いてＰＥＴフィルム側からメタルハライドランプの光を照射し、硬化性組成物が表面にタック（べた付き）が残らない状態で硬化するまでに要する時間を確認したところ、４０秒以上６０秒未満であった。
1分間露光した後にＰＥＴフィルムを剥がし、硬化膜の屈折率を測定したところ、ｎＤ＝１．７1であった。硬化膜は無色であった。
さらに、未露光の硬化性組成液を遮光瓶に入れ、３０℃の恒温試験機中で７日間静置してポットライフを確認したところ、硬化性組成液は静置後も液状であり、２０℃での粘度は、１３ｍＰａ・ｓであり顕著な粘度変化は見られず「良好」であった。【００２５】
実施例２〜２２
成分（Ｂ）、成分（Ｃ）、成分（Ｄ）を表１に示す化合物および添加量に変えた以外は、実施例１と同様の方法で硬化試験を行った。なお、成分（Ａ）および（Ｄ）の合計１００質量部に対し、成分（Ｂ）および（Ｃ）を所定量添加した。
硬化に要する露光時間、硬化膜の屈折率、硬化膜の色は表１に示すとおりであった。また、実施例１と同様の方法でポットライフを確認したところ、硬化性組成液は３０℃７日間静置後も顕著な粘度変化は見られず「良好」であった。【００２６】
比較例１〜４
成分（Ｂ）、成分（Ｃ）、成分（Ｄ）を表１に示す化合物および添加量に変えた以外は、実施例１と同様の方法で硬化試験を行った。なお、成分（Ａ）および（Ｄ）の合計１００質量部に対し、成分（Ｂ）および（Ｃ）を所定量添加した。
硬化に要する露光時間、硬化膜の屈折率および硬化膜の色は表１に示す通りであった。実施例１と同様の方法でポットライフを確認したところ、硬化性組成液は３０℃７日間静置後にはいずれも固化しており「不良」であった。【００２７】
【表１】
0005761474.tif 000006
【００２８】
実施例２３〜２８
（Ａ）エピスルフィド化合物をビス（β−エピチオプロピル）ジスルフィドに変え、ＢＭＳ（成分（Ｃ））およびＤＭＤＳ（成分（Ｄ））の添加量を表２に示すように変更した以外は、実施例１０と同様の方法で硬化実験を行った。
硬化に要する露光時間、硬化膜の屈折率、硬化膜の色、ポットライフは表２に示すとおりであった。【００２９】
【表２】
0005761474.tif 000007
【００３０】
実施例２９〜３３
（Ｃ）増感剤を表３に示す化合物および添加量に変えた以外は、実施例８と同様の方法で硬化試験を行った。
硬化に要する露光時間、硬化膜の色、ポットライフは表３に示すとおりであった。【００３１】
【表３】
0005761474.tif 000008
【００３２】
実施例３４〜３９
（Ｄ）チオール化合物を表４に示す化合物および添加量に変えた以外は、実施例１０と同様の方法で硬化試験を行った。
硬化に要する露光時間、硬化膜の屈折率、硬化膜の色およびポットライフは表４に示すとおりであった。【００３３】
【表４】
0005761474.tif 000009
【００３４】
実施例４０
（Ａ）ビス(β−エピチオプロピル)スルフィド（１００質量部）に対して、（Ｂ）ＰＢＧ１（０．５質量部）を混合し、均一になるまで撹拌して硬化性組成液を調製した。この硬化性組成液を１ｍｍ厚の石英ガラスに塗布し、同じく１ｍｍ厚の石英ガラスではさんだサンプル（硬化後の厚さが４０μｍ±２μｍとなるようにスペーサーを入れたもの）を作製した。続いてメタルハライドランプの光を１分間照射した。１ｍｍ厚の石英ガラスではさんだサンプルは、強固に接着しており、接着硬化層は、白濁がなく、無色で良好な透明性を示した。【００３５】
実施例４１
（Ａ）ビス(β−エピチオプロピル)スルフィド（９０質量部）および（Ｄ）ＤＭＤＳ（１０質量部）に対して、（Ｂ）ＰＢＧ１（１質量部）および（Ｃ）ＢＭＳ（１質量部）を混合し、均一になるまで撹拌して硬化性組成液を調製した。この硬化性組成液を０．４５μｍ径のＰＴＦＥフィルターでろ過し、易接着ＰＥＴフィルム（コスモシャインＡ４１００、厚み１００μｍ、東洋紡績社製）の上に適量垂らした。その上にプリズム列（頂角９０°、ピッチ５０μｍ）が形成されたニッケルの型を被せ、ＰＥＴフィルム側からメタルハライドランプの光を１分間照射した。光照射後、構造が転写されたＰＥＴフィルムを型から剥離したところ、硬化物が型に残ることはなく離型性は良好であった。以上の手順により、プリズム列が転写された光学フィルムを作製した。その表面構造をＳＥＭ（走査型電子顕微鏡）で観察したところ、型のプリズム構造が正確に転写されており、転写性は良好であった。